СПОСОБ ИЗГОТОВЛЕНИЯ ДЕТАЛЕЙ ИЗ ЛЕГКОЙ КОНСТРУКЦИОННОЙ СТАЛИ И ДЕТАЛИ ИЗ ЛЕГКОЙ КОНСТРУКЦИОННОЙ СТАЛИ

1. Способ изготовления деталей из метастабильной аустенитной в исходном состоянии легкой конструкционной стали посредством пластической деформации листа металла, листовой заготовки или трубы в одной или нескольких фазах, имеющих зависимые от температуры TRIP (пластичность, обусловленная мартенситным превращением) и TWIP (пластичность, обусловленная двойникованием) эффекты во время пластической деформации, отличающийся тем, что для достижения особенно высокой вязкости детали деформацию осуществляют при предотвращающей TRIP/TWIP эффекты температуре выше комнатной температуры, от 40° до 160°С, а для достижения особенно высокой прочности детали - при усиливающей TRIP/TWIP эффекты температуре, ниже комнатной температуры, от -65° до 0°С.
2. Способ по п. 1, отличающийся тем, что пластическая деформация является прокаткой.
3. Способ по п. 1, отличающийся тем, что пластическая деформация является глубокой вытяжкой.
4. Способ по п. 1, отличающийся тем, что пластическая деформация является деформацией под высоким внутреннем давлением (IHU).
5. Способ по любому из пп. 1-4, отличающийся тем, что пластическую деформацию осуществляют в нескольких фазах, причем в отдельных фазах температура пластической деформации и/или степень деформации и/или скорость деформации могут изменяться.
6. Способ по п. 5, отличающийся тем, что пластическую деформацию в первой или в других фазах осуществляют при температуре, предотвращающей вызываемый деформацией TRIP/TWIP - эффекты, - выше комнатной температуры, а в заключительной фазе деформации - при усиливающей TRIP/TWIP - эффект температуре.
7. Детали из аустенитной матастабильной легкой конструкционной стали, изготовленные способом согласно одному из пп. 1-6, отличающиеся тем, что эти детали имеют металлическое покрытие.
8. Детали по п. 7, отличающиеся тем, что для изготовления деталей используют снабженные металлическим покрытием листы металла, листовые заготовки или трубы.